Patent RU-2372142-C2 (RU)
Title: Цеолитсодержащий катализатор конверсии углеводородов, способ его приготовления и способ превращения углеводородных нефтепродуктов с использованием этого катализатора
Inventor: LONG DZHUN
IPC: B01J37/04
Filed: 2005-03-31
Granted: 2009-11-10
Abstract: Изобретение относится к катализатору превращения углеводородов, содержащему цеолиты, способу его приготовления и способу превращения углеводородных нефтепродуктов на катализаторе. Цеолитсодержащий катализатор конверсии углеводородов, содержащий цеолит, термостойкий неорганический оксид и необязательно глину, отличающийся тем, что указанный цеолит представляет собой цеолит со структурой MFI, содержащий фосфор и переходные металлы, или смесь указанного цеолита со структурой MFI, содержащего фосфор и переходные металлы, с макропористым цеолитом, которая содержит в расчете на массу смеси 75-100 мас.% указанного цеолита со структурой MFI, содержащего фосфор и переходные металлы, и 0-25 мас.% макропористого цеолита, причем в расчете на массу оксида указанный цеолит со структурой MFI, содержащий фосфор и переходные металлы, имеет следующую химическую формулу без учета воды: 
     
       
     
     или 
     
       
     
     в которой M1 представляет собой переходный металл, который выбирают из Fe, Co и N1, M2 представляет собой переходный металл, который выбирают из Zn, Mn, Ga и Sn, M является переходным металлом, который выбирают из Fe, Со, Ni, Cu, Zn, Mo или Mn, и RE представляет редкоземельный металл; x равен 1 или 2, причем когда x равен 1, то значение у составляет половину от валентности переходного металла M1, а когда x равен 2, значение у равно валентности переходного металла M1; m равен 1 или 2, когда m равен 1, значение n составляет половину валентности переходного металла М2, а когда m равен 2, значение n равно валентности переходного металла М2; p равен 1 или 2, когда p равен 1, значение q составляет половину валентности переходного металла M, а когда p равен 2, значение q совпадает с валентностью переходного металла M; катализатор содержит также вспомогательный компонент, один или более из которых выбирают из группы, состоящей из металлов IVB группы, неблагородных металлов VIII группы и редкоземельных металлов Периодической таблицы элементов; в расчете на массу катализатора указанный катализатор содержит 1-60 мас.% цеолита, 0,1-10 мас.% вспомогательного компонента катализатора, 5-98 мас.% термостойкого неорганического оксида и 0-70 мас.% глины в виде оксидов. Способ приготовления катализатора включает смешение и суспендирование всего или части термостойкого неорганического оксида и/или его предшественника, воды и необязательно глины, добавление цеолита и сушку полученной суспензии, добавление вспомогательного соединения до добавления цеолита и до или после добавления глины, добавление кислоты для установления значения рН суспензии, равного 1-5, старение при 30-90°С в течение 0,1-10 час и добавление оставшегося термостойкого неорганического оксида и/или его предшественника после старения. Получаемый катализатор обладает очень хорошей активностью и стабильностью и проявляет высокую способность превращать углеводороды нефти с высокими выходами в пропилен, этилен и низшие ароматические углеводороды. 3 н. и 17 з.п. ф-лы, 5 табл.